(57)【要約】【課題】耐久性能を維持しつつ良好な転がり抵抗性能を有する。【解決手段】トレッド部２から両側のサイドウォール部３をへて両側のビード部４のビードコア５に至るカーカス６を具えた空気入りタイヤ１である。サイドウォール部３の少なくとも一方に、繊維強化プラスチックからなるサイドウォール補強層１０を具えている。サイドウォール補強層１０は、カーカス６のタイヤ軸方向内側に設けられるのが望ましい。繊維強化プラスチックは、引張強度が５．５GPa以上、引張弾性率が２６０〜３２０GPaであるのが望ましい。【選択図】図１
2016078556.tif 000002
【特許請求の範囲】
【請求項１】
トレッド部から両側のサイドウォール部をへて両側のビード部のビードコアに至るカーカスを具えた空気入りタイヤであって、
前記サイドウォール部の少なくとも一方に、繊維強化プラスチックからなるサイドウォール補強層を具えていることを特徴とする空気入りタイヤ。
【請求項２】
前記サイドウォール補強層は、前記カーカスのタイヤ軸方向内側に設けられている請求項１記載の空気入りタイヤ。
【請求項３】
前記繊維強化プラスチックは、引張強度が５．５GPa以上、引張弾性率が２６０〜３２０GPaである請求項１又は２に記載の空気入りタイヤ。
【請求項４】
前記トレッド部は、前記カーカスのタイヤ半径方向外側に配されたベルト層を具え、
前記サイドウォール補強層のタイヤ半径方向の外端と、前記ベルト層のタイヤ軸方向の外端との間のタイヤ軸方向の距離が５mm以下である請求項１乃至３のいずれかに記載の空気入りタイヤ。
【請求項５】
前記サイドウォール補強層のタイヤ半径方向の内端と、前記ビードコアのタイヤ半径方向の外端との間のタイヤ半径方向の距離は、５mm以下である請求項１乃至４のいずれかに記載の空気入りタイヤ。
【請求項６】
前記トレッド部は、前記カーカスのタイヤ半径方向外側に配されたベルト層を具え、
前記サイドウォール補強層のタイヤ半径方向の外端は、前記ベルト層のタイヤ軸方向の外端よりもタイヤ軸方向外側に位置し、
前記サイドウォール補強層の前記内端は、前記ビードコアの前記外端よりもタイヤ半径方向外側に位置する請求項５記載の空気入りタイヤ。
【発明の詳細な説明】
【技術分野】
【０００１】
本発明は、良好な転がり抵抗性能と耐久性能とを有する空気入りタイヤに関する。
【背景技術】
【０００２】
例えば、下記特許文献１には、サイドウォール部に、断面略三日月状のサイド補強ゴム層が設けられた空気入りタイヤが提案されている。このような空気入りタイヤは、サイドウォール部の剛性が高められるため、優れた耐久性能を有し、例えば、継続したランフラット走行を可能にする。
【０００３】
しかしながら、上記の空気入りタイヤでは、サイドウォール部の厚さが大きくなり、走行時の空気抵抗が増加する他、タイヤ質量も増えるので、転がり抵抗性能が悪化するという問題があった。
【先行技術文献】
【特許文献】
【０００４】
【特許文献１】特開２００９−１２６４１０号公報
【発明の概要】
【発明が解決しようとする課題】
【０００５】
本発明は、以上のような実状に鑑み案出されたもので、耐久性能を維持しつつ良好な転がり抵抗性能を有する空気入りタイヤを提供することを主たる目的としている。
【課題を解決するための手段】
【０００６】
本発明は、トレッド部から両側のサイドウォール部をへて両側のビード部のビードコアに至るカーカスを具えた空気入りタイヤであって、前記サイドウォール部の少なくとも一方に、繊維強化プラスチックからなるサイドウォール補強層を具えていることを特徴とする。
【０００７】
本発明に係る空気入りタイヤは、前記サイドウォール補強層が、前記カーカスのタイヤ軸方向内側に設けられているのが望ましい。
【０００８】
本発明に係る空気入りタイヤは、前記繊維強化プラスチックが、引張強度が５．５GPa以上、引張弾性率が２６０〜３２０GPaであるのが望ましい。
【０００９】
本発明に係る空気入りタイヤは、前記トレッド部が、前記カーカスのタイヤ半径方向外側に配されたベルト層を具え、前記サイドウォール補強層のタイヤ半径方向の外端と、前記ベルト層のタイヤ軸方向の外端との間のタイヤ軸方向の距離が５mm以下であるのが望ましい。
【００１０】
本発明に係る空気入りタイヤは、前記サイドウォール補強層のタイヤ半径方向の内端と、前記ビードコアのタイヤ半径方向の外端との間のタイヤ半径方向の距離が、５mm以下であるのが望ましい。
【００１１】
本発明に係る空気入りタイヤは、前記トレッド部が、前記カーカスのタイヤ半径方向外側に配されたベルト層を具え、前記サイドウォール補強層のタイヤ半径方向の外端は、前記ベルト層のタイヤ軸方向の外端よりもタイヤ軸方向外側に位置し、前記サイドウォール補強層の前記内端は、前記ビードコアの前記外端よりもタイヤ半径方向外側に位置するのが望ましい。
【発明の効果】
【００１２】
本発明の空気入りタイヤは、トレッド部から両側のサイドウォール部をへて両側のビード部のビードコアに至るカーカスを具えている。そして、サイドウォール部の少なくとも一方に、繊維強化プラスチックからなるサイドウォール補強層を具える。このようなサイドウォール補強層を具える空気入りタイヤは、高いサイドウォール部剛性を有するため、耐久性能、とりわけランフラット耐久性能が向上する。また、このようなサイドウォール補強層は、ゴムに比して比重が小さいため、従来の断面三日月状の補強ゴム層を有したランフラットタイヤに比して、タイヤの質量を低減し、小さな転がり抵抗を提供する。
【図面の簡単な説明】
【００１３】
【図１】本発明の一実施形態を示す空気入りタイヤの断面図である。
【図２】図１の右側のサイドウォール部及びビード部の拡大図である。
【図３】サイドウォール補強層の側面図である。
【図４】他の実施形態を示すサイドウォール補強層の斜視図である。
【図５】比較例のタイヤの断面図である。
【発明を実施するための形態】
【００１４】
以下、本発明の実施の一形態が図面に基づき説明される。
図１は、本実施形態の空気入りタイヤ１の正規状態におけるタイヤ子午線断面図である。図１に示されるように、本実施形態の空気入りタイヤ（以下、単に「タイヤ」ということがある。）１は、例えば乗用車用のタイヤ、特にはランフラットタイヤとして好適に利用される。
【００１５】
前記「正規状態」とは、タイヤが正規リム（図示省略）にリム組みされかつ正規内圧が充填された無負荷の状態である。本明細書では、特に断りがない場合、タイヤの各部の寸法等は、この正規状態において測定される値である。
【００１６】
「正規リム」とは、タイヤが基づいている規格を含む規格体系において、各規格がタイヤ毎に定めているリムであり、例えばＪＡＴＭＡであれば"標準リム"、ＴＲＡであれば "Design Rim" 、ＥＴＲＴＯであれば "Measuring Rim"である。また、「正規内圧」とは、タイヤが基づいている規格を含む規格体系において、各規格がタイヤ毎に定めている空気圧であり、ＪＡＴＭＡであれば"最高空気圧"、ＴＲＡであれば表 "TIRE LOAD LIMITS AT VARIOUS COLD INFLATION PRESSURES" に記載の最大値、ＥＴＲＴＯであれば "INFLATION PRESSURE" である。タイヤが乗用車用である場合は、正規内圧は、１８０kPaである。
【００１７】
タイヤ１は、路面と接地するトレッド面２ａを有するトレッド部２と、そのタイヤ軸方向両端からタイヤ半径方向内方にのびる一対のサイドウォール部３と、各サイドウォール部３のタイヤ半径方向内方に設けられたビード部４とを具えている。サイドウォール部３には、その外面を形成するサイドウォールゴム３Ｇが設けられている。
【００１８】
本実施形態のタイヤ１は、カーカス６と、ベルト層７と、バンド層８と、インナーライナ層９と、サイドウォール補強層１０とを含んでいる。
【００１９】
カーカス６は、トレッド部２からサイドウォール部３を経てビード部４のビードコア５に至るトロイド状のカーカスプライ６Ａから構成されている。カーカスプライ６Ａは、タイヤ赤道Ｃ方向に対して例えば７５〜９０°の角度で配列されたカーカスコードを有している。本実施形態のカーカスプライ６Ａは、カーカスプライ６Ａの両側の端部６ｅが、ビードコア５で折り返されることなくビードコア５に至って終端している。これにより、タイヤ質量が効果的に低減される。カーカスプライ６Ａは、このような態様に限定されるものではなく、例えば、ビードコア５の回りをタイヤ軸方向内側から外側に折り返される折返し部（図示省略）を含む態様でも良い。
【００２０】
カーカスコードには、有機繊維が好適に用いられ、本実施形態ではアラミドが採用されている。このようなアラミドは、タイヤ質量を効果的に低減し得る。なお、カーカスコードには、ポリエステル、レーヨン、ナイロンも採用され得る。
【００２１】
カーカスコードがアラミドの場合、タイヤ質量を小さくしつつタイヤの耐久性能を大きく維持するため、エンズが４０〜６０本、コード繊度が６００〜１４００dtex/２、及び、撚り数が５０〜７０回であるのが望ましい。エンズは、プライ幅５cm当たりの各コードの打ち込み本数である。撚り数は、コード１０cm当たりの撚り数である。
【００２２】
ベルト層７は、カーカスプライ６Ａのタイヤ半径方向外側に配されている。ベルト層７は、少なくとも２枚以上、本実施形態ではタイヤ半径方向内、外２枚のベルトプライ７Ａ、７Ｂからなる。各ベルトプライ７Ａ、７Ｂは、タイヤ赤道Ｃに対して１５〜４０°の角度で傾けられた例えばスチールコード等の高弾性のベルトコードを有している。
【００２３】
本実施形態の内のベルトプライ７Ａは、その外端７ｅが、トレッド端Ｔｅの近傍に設けられている。このような内のベルトプライ７Ａは、大きなタガ効果を発揮することができる。内のベルトプライ７Ａのタイヤ軸方向の幅Ｗａは、好ましくはトレッド接地幅ＴＷの９０％〜１１０％である。
【００２４】
「トレッド端」Ｔｅは、正規状態のタイヤに、正規荷重を負荷してキャンバー角０度で平面に接地させたときの最もタイヤ軸方向外側の接地位置として定められる。正規状態において、各トレッド端Ｔｅ、Ｔｅ間のタイヤ軸方向の距離がトレッド接地幅ＴＷとして定められる。
【００２５】
「正規荷重」とは、タイヤが基づいている規格を含む規格体系において、各規格がタイヤ毎に定めている荷重であり、ＪＡＴＭＡであれば "最大負荷能力" 、ＴＲＡであれば表 "TIRE LOAD LIMITS AT VARIOUS COLD INFLATION PRESSURES" に記載の最大値、ＥＴＲＴＯであれば "LOAD CAPACITY" である。タイヤが乗用車用の場合、正規荷重は、前記荷重の８８％に相当する荷重である。
【００２６】
バンド層８は、ベルト層７とトレッド面２ａとの間に配されている。バンド層８は、例えば、バンドコードを周方向に対して５度以下の角度で螺旋状に巻回させた１枚以上、本実施形態では、１枚のバンドプライ８Ａから形成される。本実施形態のバンド層８は、ベルト層７の幅よりも大きい幅を有したフルバンドプライとして形成されている。バンド層８は、例えば、ベルト層７のタイヤ軸方向外端部のみを被覆する左右一対のエッジバンドプライでも良い。
【００２７】
バンドコードには、有機繊維が好適に用いられ、本実施形態ではアラミドが採用されている。バンドコードには、例えば、ポリエステル、レーヨン、ナイロンも採用され得る。バンドコードがアラミドの場合、例えば、エンズが、４０〜６０本、コード繊度が６００〜１４００dtex/２、及び、撚り数５０〜７０回であるのが望ましい。
【００２８】
インナーライナ層９は、カーカス６の内側に配され、タイヤ内腔面２ｂを形成している。インナーライナ層９は、例えばブチルゴム、ハロゲン化ブチルゴム等の非空気透過性のゴムからなり、タイヤ内腔内に充填される充填空気を気密に保持する。
【００２９】
各ビード部４において、ビードコア５は、例えば、カーカス６のタイヤ軸方向内側の内側ビードコア片５Ａと、カーカス６のタイヤ軸方向外側の外側ビードコア片５Ｂとから構成されている。内側ビードコア片５Ａ、外側ビードコア片５Ｂは、本実施形態では、非伸張性のビードワイヤ（図示省略）をタイヤ周方向に複数回巻き付けたワイヤ巻重ね体１２からなる。内側ビードコア片５Ａ、外側ビードコア片５Ｂは、夫々、タイヤ軸方向の内外に重ねられた２つのワイヤ巻重ね体１２ａ、１２ｂで形成されている。内側ビードコア片５Ａと外側ビードコア片５Ｂとの間で、カーカスプライ６Ａの端部６ｅが保持されている。
【００３０】
ビード部４には、カーカスプライ６Ａに沿ってタイヤ半径方向にのびるビードエーペックスゴム１３と、ビード外面４ａを形成するクリンチゴム１４とがさらに設けられている。
【００３１】
図２は、図１の右側のサイドウォール部３及びビード部４の拡大図である。図２に示されるように、ビードエーペックスゴム１３は、カーカスプライ６Ａよりもタイヤ軸方向内側に配された内側エーペックス部１５と、カーカスプライ６Ａよりもタイヤ軸方向外側に配された外側エーペックス部１６とを含んでいる。本実施形態では、ビードコア５よりもタイヤ半径方向の内側で、内側エーペックス部１５と外側エーペックス部１６が接続されている。
【００３２】
内側エーペックス部１５は、外側エーペックス部１６よりもタイヤ半径方向の高さが小さいのが望ましい。これにより、内圧によって大きな応力が作用するビード部４のタイヤ軸方向外側部分の剛性が高められるとともに、相対的に小さな応力が作用する内側エーペックス部１５を小型化して、ゴム質量の増加を抑制することができる。このため、転がり抵抗性能と耐久性能とがバランス良く向上する。
【００３３】
上述の作用を効果的に発揮させるため、内側エーペックス部１５のタイヤ半径方向の高さＨａは、外側エーペックス部１６のタイヤ半径方向の高さＨｂの０．４０〜０．７０倍であるのが望ましい。
【００３４】
タイヤ質量の低減化とビード部４の剛性を確保する観点より、内側エーペックス部１５の高さＨａは、タイヤ断面高Ｈ（図１に示す）の１０％〜３５％であるのが望ましい。
【００３５】
ビードエーペックスゴム１３は、曲げ剛性を確保しつつ、柔軟に変形してカーカスプライ６Ａとの剥離を抑制する観点より、その複素弾性率Ｅ*が、例えば、３０〜１００MPa程度が望ましい。ビードエーペックスゴム１３の損失正接tanδは、転がり抵抗性能と耐久性能とをバランス良く向上するため、例えば、０．１０〜０．２５程度が望ましい。
【００３６】
本明細書において、複素弾性率Ｅ*及び損失正接tanδは、ＪＩＳ−Ｋ６３９４の規定に準拠して、下記の条件で、株式会社岩本製作所製の粘弾性スペクトロメータを用いて測定された値である。
初期歪：１０％
振幅：±２％
周波数：１０Ｈｚ
変形モード：引張
測定温度：７０°Ｃ  
【００３７】
クリンチゴム１４は、本実施形態では、ビードエーペックスゴム１３をタイヤ軸方向内側から外側へ覆うように配された断面略Ｕ字状である。クリンチゴム１４は、リム（図示しない）との接触による摩耗を防止するため、硬質のゴムで形成されている。
【００３８】
クリンチゴム１４は、内側エーペックス部１５のタイヤ軸方向内側に配された内側部分１４Ａと、外側エーペックス部１６に沿ってのびる外側部分１４Ｂとを有している。内側部分１４Ａは、ビードコア５のタイヤ半径方向の外端５ｅよりもタイヤ半径方向内側で終端している。これにより、タイヤ質量の増加が抑制される。
【００３９】
サイドウォール補強層１０は、サイドウォール部３に設けられている。本実施形態のサイドウォール補強層１０は、両側のサイドウォール部３に設けられている。
【００４０】
サイドウォール補強層１０は、繊維強化プラスチックで形成されている。このようなサイドウォール補強層１０は、サイドウォール部３の剛性を高めるため、耐久性能、とりわけランフラット耐久性能を向上し得る。また、このようなサイドウォール補強層１０は、ゴムに比して比重が小さいため、従来の補強ゴム層を有したランフラットタイヤに比して、タイヤの質量を低減し得る。
【００４１】
サイドウォール補強層１０は、カーカス６のタイヤ軸方向内側に設けられている。このようなサイドウォール補強層１０には、ランフラット走行時、圧縮応力が作用するが、繊維強化プラスチックは、大きな圧縮強度を有している。従って、本実施形態のサイドウォール補強層１０は、良好なランフラット耐久性能を発揮し得る。
【００４２】
サイドウォール補強層１０は、本実施形態では、実質的に一定の厚さを有する薄いシート状で形成されている。即ち、繊維強化プラスチックは、従来の繊維強化ゴムに比して、引張強度や引張弾性率が大きいため、サイドウォール補強層１０を、薄いシート状で形成することができる。これにより、サイドウォール部３の厚さを小さく確保できる。
【００４３】
図３は、サイドウォール補強層１０の側面図である。図３に示されるように、サイドウォール補強層１０の繊維強化プラスチックは、プラスチック材（マトリックス材）１９と強化繊維２０とを含む複合体である。プラスチック材１９としては、例えばポリエステル、エポキシ、フェノールまたはポリイミド等の熱硬化性樹脂、ポリアミド、ポリプロピレン、ポリブチレンテレフタレート等の熱可塑性樹脂などが採用しうる。なかでも、エポキシ、ポリエステル、ポリエチレン、およびビニルエステルの群からなる少なくとも１種類以上の樹脂を用いることが強度、生産性、コスト等の観点から好ましい。
【００４４】
また、強化繊維２０としては、例えばガラス繊維、ボロン繊維、等の無機繊維、全芳香族ポリアミド繊維、全芳香族ポリエステル繊維、超高分子量ポリエチレン繊維、高強度ビニロン繊維または高強度アクリル繊維等の有機繊維、グラファイト等が用いられ得る。なかでも、炭素繊維を平行に引き揃えたシート状体を用いることが、強度、生産性、コスト等の観点から好ましい。特に好ましくは、ＪＩＳＲ７６０１の「炭素繊維試験方法」に準じて測定された繊維の引張弾性率が５０〜１０００GPa、より好ましくは１００〜８００GPaのものが好ましい。
【００４５】
繊維強化プラスチックの強化繊維２０の配合量は、小さくなると、剛性向上効果が低下するおそれがあり、大きくなると、カーカス６やインナーライナ層９と剥離し易くなる他、繊維強化プラスチックが割れやすくなり、ランフラット耐久性能が悪化するおそれがある。このような観点から、強化繊維２０は、繊維強化プラスチックのプラスチック成分１００質量％に対して、好ましくは２５質量％以上、より好ましくは３０質量％以上で含有されているのが望ましく、また好ましくは４０質量％以下、より好ましくは３５質量％以下で含有されているのが望ましい。
【００４６】
本実施形態の強化繊維２０の配向は、好ましくはタイヤ放射方向に対する角度αが１５°以下である。このように強化繊維２０の配向の向きを特定することにより、サイドウォール部３の縦剛性が、より一層、効果的に高められ、サイドウォール部３の縦ひずみが抑制されて、ランフラット耐久性能が向上する。強化繊維２０の角度αは、強化繊維２０の長さの中間位置における角度である。なお、上記配向とは、加工技術を考慮して、強化繊維２０の８０％以上が上記角度の範囲内にあることを意味する。
【００４７】
このような繊維強化プラスチックは、その引張弾性率が、好ましくは２６０〜３２０GPaである。引張弾性率Ｔが２６０GPa未満の場合、サイドウォール部３の縦剛性を高めることができず、耐久性能、とりわけランフラット耐久性能を高めることができないおそれがある。引張弾性率が３２０GPaを超える場合、サイドウォール部３の縦剛性が過度に大きくなり、乗り心地性能が悪化するおそれがある。
【００４８】
上述の作用を効果的に発揮させる観点より、繊維強化プラスチックは、その引張強度が、好ましくは５．５〜６．５GPaである。なお前記「引張弾性率」、「引張強度」は、それぞれＪＩＳ Ｋ７１１３の「プラスチックの引張試験方法」に準拠して測定した値である。
【００４９】
特に、限定されるものではないが、サイドウォール部３の剛性を確保しつつ空気抵抗を小さくするため、サイドウォール補強層１０の厚さｔは、好ましくは１．０〜１．５mmである。
【００５０】
サイドウォール補強層１０は、そのタイヤ半径方向の外端１０ｅが、ベルト層７のタイヤ軸方向の外端７ｅ（本実施形態では、内のベルトプライ７Ａの外端）の近傍に設けられるのが望ましい。また、サイドウォール補強層１０のタイヤ半径方向の内端１０ｉは、ビードコア５のタイヤ半径方向の外端５ｅの近傍に設けられるのが望ましい。これにより、サイドウォール部３の縦剛性を効果的に高めることができる。
【００５１】
上述の作用を効果的に高めるため、サイドウォール補強層１０の外端１０ｅとベルト層７の外端７ｅとのタイヤ軸方向の距離Ｗ１は、より好ましくは、５mm以下である。同様に、サイドウォール補強層１０の内端１０ｉとビードコア５の外端５ｅとのタイヤ半径方向の距離Ｈ１は、より好ましくは５mm以下である。
【００５２】
サイドウォール補強層１０の外端１０ｅは、ベルト層７の外端７ｅよりもタイヤ軸方向外側に位置するのがさらに望ましい。これにより、サイドウォール補強層１０とベルト層７とがタイヤ軸方向に重なることがなく、トレッド部２の剛性の過度の増加とタイヤ質量の増加とが抑制され、乗り心地性能と転がり抵抗性能とが高く確保される。
【００５３】
サイドウォール補強層１０の内端１０ｉは、ビードコア５の外端５ｅよりもタイヤ半径方向の外側に位置するのがさらに望ましい。これにより、ビード部４の剛性の過度の増加とタイヤ質量の増加とが抑制される。
【００５４】
サイドウォール補強層１０は、内側エーペックス部１５と接しているのが望ましい。本実施形態では、サイドウォール補強層１０の内端１０ｉのタイヤ軸方向内側に内側エーペックス部１５が配されている。これにより、旋回走行時に大きな荷重が作用する内側エーペックス部１５のタイヤ半径方向の外端近傍の剛性を高めることができ、さらにランフラット耐久性能が向上する。
【００５５】
サイドウォール補強層１０と内側エーペックス部１５とのタイヤ半径方向の重なり長さＨ２は、好ましくは内側エーペックス部１５の高さＨａの１０％以上である。重なり長さＨ２が大きい場合、タイヤ質量が大きくなる。このため、重なり長さＨ２は、好ましくは内側エーペックス部１５の高さＨａの３０％以下である。
【００５６】
このようなサイドウォール補強層１０は、例えば、短尺かつテープ状の樹脂シート材（図示省略）を、剛性中子（図示省略）のサイドウォール部に配置して形成される。剛性中子は、タイヤ内腔面を成形する外表面を具えかつ金属材料で形成された周知構造のものが採用される。樹脂シートは、例えば、炭素繊維を含有し、幅は３〜９mm、厚さは０．０９〜０．１mmである。樹脂シートの長さは、サイドウォール補強層１０のタイヤ半径方向の長さによって決定される。本実施形態では、樹脂シートの長手方向が、繊維の配向であり、樹脂シートをタイヤ半径方向に沿うようにして、タイヤ周方向及びタイヤ軸方向に複数枚貼付けられる。そして、他のゴム部材とともに生タイヤが形成され、加硫成形されることで樹脂が熱硬化して、サイドウォール補強層１０は、上述の強度を発揮する。
【００５７】
図４は、タイヤ内控面２ｂ側から見た、他の実施形態のサイドウォール補強層１０の部分斜視図である。図４に示されるように、この実施形態のサイドウォール補強層１０は、タイヤ半径方向にのびるリブ２４を有している。このようなサイドウォール補強層１０は、サイドウォール部３の剛性を大きくできるため、ランフラット耐久性能が、一層、向上する。
【００５８】
図１に示されるように、本実施形態のタイヤ１は、例えば、タイヤ断面幅ＳＷが１１５〜１６５mm、タイヤが用いられるリムのリム径が１８〜２０インチ、偏平率が０．６〜０．７であるのが望ましい。タイヤ断面幅ＳＷが１１５mm未満の場合、耐久性が悪化するおそれがある。タイヤ断面幅ＳＷが１６５mmを超える場合、空気抵抗の低減効果が小さくなるおそれがある。リム径が１８インチ未満の場合、ベルト層７の歪が大きくなり、転がり抵抗性能が悪化するおそれがある。リム径が２０インチを超える場合、リム質量が大きくなり、転がり抵抗性能が悪化するおそれがある。偏平率が０．６未満の場合、タイヤ質量が増加するおそれがある。偏平率が０．７を超える場合、サイドウォール部３の剛性が小さくなり、耐久性能が悪化するおそれがある。
【００５９】
なお、タイヤ断面幅ＳＷは、正規状態でのタイヤ最大幅点Ｍ、Ｍ間のタイヤ軸方向距離である。タイヤ最大幅点Ｍは、サイドウォール部３に設けられた文字、模様及びリムプロテクタなどを除外したタイヤ断面輪郭形状から定められる。タイヤ最大幅点Ｍは、具体的にはカーカス６の最大幅をなす点ｍと実質的に同じ高さにある。
【００６０】
以上、本発明の実施形態について、詳述したが、本発明は例示の実施形態に限定されるものではなく、種々の態様に変形して実施しうるのは言うまでもない。
【実施例】
【００６１】
図１の基本構造を有するサイズ１５５／６５Ｒ１９の空気入りタイヤが、表１の仕様に基づき試作され、各試供タイヤの転がり抵抗性能、ランフラット耐久性能、乗り心地性能及びタイヤ質量がテストされた。各試供タイヤの主な共通仕様やテスト方法は、以下の通りである。
ビードエーペックスゴムの複素弾性率Ｅ*：５５MPa
ビードエーペックスゴムの損失正接tanδ：０．２
また、表１のタイヤ軸方向の距離Ｗ１、タイヤ半径方向の距離Ｈ１の正負は、以下の通りである。
Ｗ１：サイドウォール補強層の外端が、ベルト層の外端のタイヤ軸方向外側に位置する場合を正、ベルト層の外端のタイヤ軸方向内側に位置する場合を負とする。
Ｈ１：サイドウォール補強層の内端が、ビードコアの外端のタイヤ半径方向外側に位置する場合を正、ビードコアの外端のタイヤ半径方向内側に位置する場合を負とする。
テスト方法は、次の通りである。
【００６２】
＜転がり抵抗＞
転がり抵抗試験機のドラム上を、下記の条件で各試供タイヤを走行させ、このときの転がり抵抗が測定された。結果は、転がり抵抗の逆数であり、比較例の値を１００とする指数で表示された。数値が大きいほど良好である。
ドラムの直径：１．７ｍ
内圧：２３０kPa
荷重：４．８ｋＮ
速度：８０km／ｈ
【００６３】
＜ランフラット耐久性能＞
上記ドラム試験機を用い、下記の条件で、試供タイヤをランフラット走行させ、タイヤから異音が発生するまでの走行距離が測定された。結果は、比較例の走行距離を１００とする指数で表示されている。比較例の１．１倍の走行距離でテストが中止された。数値が大きい程、良好である。
リム：１８×８．０J
内圧：０kPa（バルブコア除去）
荷重：４．５３kN
速度：８０km／h
【００６４】
＜乗り心地性能＞
試供用タイヤが、下記の条件で、排気量２０００ccの国産乗用車の全輪に装着された。テストドライバーは、この車両を乾燥アスファルト路面のテストコースを走行させ、そのときのバネ上の動き、当たりの硬さ、剛性感等に関する乗り心地性能がテストドライバーの官能により評価された。結果は、比較例を１００とする評点で表示されている。数値が大きい程、良好である。
リム  ：１７×７JJ
内圧  ：２３０kPa
【００６５】
＜タイヤ質量＞
タイヤ１本当たりの質量が測定された。結果は、比較例の逆数を１００とする指数で表示されている。数値が大きいほど良好である。
テストの結果を表１に示す。
【表１】
2016078556.tif 000003
2016078556.tif 000004
【００６６】
テストの結果、実施例のタイヤは、比較例に比べて各種性能がバランス良く向上していることが確認できた。また、タイヤサイズ１９５／６５Ｒ１５のタイヤテストを行ったが、転がり抵抗が良くなかった。
【符号の説明】
【００６７】
１    空気入りタイヤ
２    トレッド部
３    サイドウォール部
４    ビード部
５    ビードコア
６    カーカス
１０    サイドウォール補強層
【図１】
2016078556.tif 000005
【図２】
2016078556.tif 000006
【図３】
2016078556.tif 000007
【図４】
2016078556.tif 000008
【図５】
2016078556.tif 000009